ПРИЗМАТИЧЕСКАЯ ПЛЕНКА ДЛЯ ПРИМЕНЕНИЯ В ОПТИКЕ

1. Непрерывный способ получения пластиковых пленок с призматической структурой методом совместной экструзии, отличающийся тем, что в процессе экструзии совместно экструдируют основную пленку, толщина которой находится между 0,10 и 0,35 мм, и слой низкой вязкости, и затем с помощью нагреваемого валкового каландра, включающего в себя валик с сообщающей структуру поверхностью, на многослойную пленку наносят структуру.
2. Непрерывный способ получения пластиковых пленок методом совместной экструзии по п.1, отличающийся тем, что в процессе экструзии совместно экструдируют основную пленку, толщина которой находится между 0,10 и 0,35 мм, и слой низкой вязкости, имеющий толщину, составляющую по меньшей мере четверть высоты структуры.
3. Непрерывный способ получения пластиковых пленок методом совместной экструзии по п.2, отличающийся тем, что в процессе экструзии совместно экструдируют основную пленку и слой низкой вязкости, имеющий толщину, превышающую высоту структуры.
4. Непрерывный способ получения пластиковых пленок методом совместной экструзии по п.1, отличающийся тем, что соотношение между индексами объемной текучести расплава (MVR) основной пленки и слоя низкой вязкости находится между 1:8 и 1:20.
5. Непрерывный способ получения пластиковых пленок методом совместной экструзии по п.1, отличающийся тем, что температура матричного валика превышает температуру стеклования массы совместной экструзии на величину вплоть до 70°С.
6. Непрерывный способ получения пластиковых пленок методом совместной экструзии по п.1, отличающийся тем, что масса совместной экструзии также содержит средство разделения.
7. Пластиковая пленка с призматической структурой, изготовленная методом совместной экструзии, отличающаяся тем, что основная пленка имеет толщину между 0,10 и 0,35 мм.
8. Пластиковая пленка с призматической структурой, изготовленная методом совместной экструзии, отличающаяся тем, что соотношение индексов объемной текучести расплава (MVR) основной пленки и слоя совместной экструзии находится между 1:20 и 1:8.
9. Пластиковая пленка, изготовленная методом совместной экструзии, по п.7, отличающаяся тем, что соотношение (MVR) основной пленки и слоя совместной экструзии составляет 1:10.
10. Пластиковая пленка, изготовленная методом совместной экструзии, по п.7, отличающаяся тем, что толщина слоя совместной экструзии составляет по меньшей мере четверть высоты структуры.
11. Пластиковая пленка, изготовленная методом совместной экструзии, по п.7, отличающаяся тем, что толщина слоя совместной экструзии превышает глубину структуры.
12. Применение пластиковых пленок, изготовленных методом совместной экструзии, полученных способом по п.1, для применения в оптике.
13. Применение пластиковых пленок, изготовленных методом совместной экструзии, полученных способом по п.1, для подсветки дисплеев.